실시 예 1 과 실시 예 2 에 따라 제조 된 탑 코트 용 광촉매 와 프리 코트 용 광촉매 를 이용한 광촉매 가 코팅 된 유리판 구 조체 를 제조 하 기 위해서 는 먼저 준비 된 유리판 ( W / D / H , 100 / 0 . 3 / 150 mm , 100 매 ) 을 세정 하 여 건조 한 후 , 실시 예 2 에 의해 준비 된 프리 코트 용 용액 에 상온 에서 침 지법 으로 코팅 한 후 , 30 분 이상 실온 에서 자연 건조 한 다음 , 150 ℃ 의 건조 오븐 에서 30 분 간 가경 화 시킨 콜로이드 광촉매 프리 코트 막 을 형성 한 후 에 , 실시 예 1 에서 제조 한 고형분 5 중량 % 의 탑 코트 용 광촉매 졸 용액 을 이용 하 여 , 광촉매 프리 코트 표면 위 에 침 지법 으로 소정 의 광촉매 층 을 추가 로 형성 시킨 다음 , 상온 에서 30 분 간 건조 한 다음 에 150 ℃ 의 건조 오븐 에서 30 분 간 건조 시킨 후 에 광촉매 와 기재 사이 의 결합력 을 강화 하 기 위하 여 , 450 ℃ 의 소성로 에서 1 시간 동안 소결 하 였 다 . 이 과정 을 통하 여 불순물 로 함유 되 어 있 던 미량 의 잔존 계면 활성제 가 완전히 제거 되 며 , 기재 표면 에 는 광촉매 층 이 강하 게 결속 된 코팅 기재 를 수득 하 였 다 .